(57)【要約】      （修正有）【課題】目的とするインク流路を正確に形成可能なインクジェットヘッドの製造方法を提供すること。【解決手段】  流路パターンを規定する型となる溶解除去可能な固体層（流路となる構造）とそれを被覆するネガ型レジスト層とを少なくとも用いたインクジェットヘッドの製造において、流路となる構造を、一般式（１）で表されるポリメタクリレート共重合体系樹脂とメラミン系の縮合性架橋剤とを有する分子間架橋型のポジ型感光性樹脂組成物の、電離放射線の照射による主鎖の崩壊反応により形成する。2006011182.tif 000018【選択図】なし【特許請求の範囲】
【請求項１】
少なくとも、構造中に下記一般式（１）で示される構造単位を有するポリアクリレート樹脂と、縮合性の架橋剤、とを含むポジ型の感光性樹脂組成物。
【化１】
2006011182.tif 000014
（式中、Xは水酸基、炭素数２〜４アルキロール基またはメチロールアミノ基を示す。R1及びR2はそれぞれ独立して水素原子、または炭素数1〜3のアルキル基を示す。R3は炭素数1〜3のアルキル基、炭素数1〜3のアルコキシル基、アリール基またはアルキル基の炭素数が１〜２のアラルキル基を示す。nは正の整数、mは0または正の整数である。）
【請求項２】
縮合性の架橋剤が、下記一般式（２）で示されるメラミン化合物およびその縮合物の少なくとも１種であることを特徴とする請求項１に記載の感光性樹脂組成物。
【化２】
2006011182.tif 000015
（式中、Ｒ１〜Ｒ６はそれぞれ独立して水素原子、メチロール基または炭素数１〜４のアルコキシ基が結合したアルコキシメチル基を示す。ただし、Ｒ１〜Ｒ６のうち少なくとも２つはメチロール基または炭素数１〜４のアルコキシ基が結合したアルコキシメチル基を示す。）
【請求項３】
前記感光性樹脂組成物は、加熱により架橋剤を介した分子間架橋反応が進行し、電離放射線の照射により主鎖分解型分子崩壊反応が進行するものであることを特徴とする請求項１または２に記載の感光性樹脂組成物。
【請求項４】
前記感光性樹脂組成物が光酸発生剤を更に含み、電離放射線の照射による主鎖分解型分子崩壊反応と、電離放射線の照射によって発生した酸による架橋部位の分解反応が同時に進行するものであることを特徴とする請求項１〜３のいずれかに記載の感光性樹脂組成物。
【請求項５】
光酸発生剤が、芳香族スルフォニウム塩および芳香族ヨードニウム塩およびトリアジン化合物から選択された少なくとも１種であることを特徴とする請求項４に記載の感光性樹脂組成物。
【請求項６】
インクを吐出するための吐出口と、該吐出口に連通するインク流路と、インクを吐出するためのエネルギーを発生するエネルギー発生素子と、を備えるインクジェットヘッドの製造方法であって、
（１）エネルギー発生素子を備える基板を用意する工程と、
（２）該基板のエネルギー発生素子が設けられた面上に前記エネルギー発生素子を被覆するように、溶解除去可能な感光性樹脂層を形成する工程と、
（３）該感光性樹脂層をパターニングすることでインク流路パターンを形成する工程と、
（４）該インク流路パターン上にインク流路壁を形成するための被覆樹脂層を形成する工程と、
（５）エネルギー発生素子上に位置する被覆樹脂層にインク吐出口を形成する工程と、
（６）インク流路パターンを溶解除去して前記吐出口に連通するインク流路を形成する工程と、
を有し、
前記溶解除去可能な感光性樹脂層として、少なくとも、構造中に下記一般式（１）で示される構造単位を有するポリアクリレート樹脂と、下記一般式（２）で示される縮合性の架橋剤、とを含む、ポジ型の感光性樹脂組成物を用いることを特徴とするインクジェットヘッドの製造方法。
【化３】
2006011182.tif 000016
（式中、Xは水酸基、炭素数２〜４アルキロール基またはメチロールアミノ基を示す。R1及びR2はそれぞれ独立して水素原子、または炭素数1〜3のアルキル基を示す。R3は炭素数1〜3のアルキル基、炭素数1〜3のアルコキシル基、アリール基またはアルキル基の炭素数が１〜２のアラルキル基を示す。nは正の整数、mは0または正の整数である。）
【化４】
2006011182.tif 000017
（式中、Ｒ１〜Ｒ６はそれぞれ独立して水素原子、メチロール基または炭素数１〜４のアルコキシ基が結合したアルコキシメチル基を示す。ただし、Ｒ１〜Ｒ６のうち少なくとも２つはメチロール基または炭素数１〜４のアルコキシ基が結合したアルコキシメチル基を示す。）
【請求項７】
前記ポジ型の感光性樹脂組成物が、光酸発生剤を更に含むことを特徴とする請求項６に記載のインクジェットヘッドの製造方法。
【請求項８】
光酸発生剤が、芳香族スルフォニウム塩および芳香族ヨードニウム塩およびトリアジン化合物から選択された少なくとも１種であることを特徴とする請求項７に記載のインクジェットヘッドの製造方法。
【請求項９】
ポジ型の感光性樹脂組成物の現像液として、少なくとも
（１）水と任意の割合で混合可能な炭素数６以上のグリコールエーテルと、
（２）含窒素塩基性有機溶剤と、
（３）水と、
を含有する現像液を用いることを特徴とする請求項６〜８に記載のインクジェットヘッドの製造方法。
【請求項１０】
グリコールエーテルが、エチレングリコールモノブチルエーテルおよびジエチレングリコールモノブチルエーテルの少なくとも１種であることを特徴とする請求項９に記載のインクジェットヘッドの製造方法。
【請求項１１】
含窒素塩基性有機溶剤が、エタノールアミンおよびモルホリンの少なくとも１種であることを特徴とする請求項９および１０に記載のインクジェットヘッドの製造方法。
【請求項１２】
被覆樹脂が、硬化可能なエポキシ化合物を少なくとも含有することを特徴とする請求項６〜１１のいずれかに記載のインクジェットヘッドの製造方法。
【請求項１３】
被覆樹脂層が、光カチオン重合開始剤を含むことを特徴とする請求項６〜１２のいずれかに記載のインクジェットヘッドの製造方法。
【請求項１４】
吐出圧力発生素子が、電気熱変換体であることを特徴とする請求項６〜１３のいずれかに記載のインクジェットヘッドの製造方法。
【請求項１５】
請求項６〜１４のいずれかに記載のインクジェットヘッドの製造方法により製造されたインクジェットヘッド。
【発明の詳細な説明】
【技術分野】
【０００１】
本発明は、新規な感光性樹脂組成物に関する。また本発明は、インクジェット記録方式に用いる記録液小滴を吐出するためのインクジェットヘッド、およびその製造方法に関するものである。詳細には、本発明は、インクジェットヘッド用基板上にインク流路の形成に寄与する感光性樹脂を設け、更に当該感光性樹脂上にインク流路壁を形成する被覆樹脂層を設けた後、インク流路部分の感光性樹脂を溶解除去することによりインク流路を形成するインクジェットヘッドの製造方法、該製造方法で製造されたインクジェットヘッドに関する。
【背景技術】
【０００２】
インクジェット記録方式（液体噴射記録方式）を用いて記録を行うインクジェットヘッドとしては、次の構造を有するものが代表的である。即ち、インクを吐出するための吐出口と、該吐出口に連通するとともに、前記インクを吐出するための圧力発生素子を内包するインク流路と、前記圧力発生素子が形成された基板と、前記基板と接合して前記インク流路を形成するインク流路壁とを有するインクジェットヘッドである。
【０００３】
このようなインクジェットヘッドを作製する方法としては、例えば、ガラスや金属等の板に切削やエッチング等の加工手段によって微細なインク流路形成用の溝を形成した後、該溝が形成された板にインクを吐出するための圧力発生素子を備えるインクジェットヘッド用基板を接合してインク流路を形成する方法が知られている。しかしながら、かかる従来法によるインクジェットヘッドの製造方法においては、前記溝を切削工程で形成する場合、前記溝の内壁面を平滑にすることが難しく、また、板の欠けや割れが生じ易いため、歩留りが余りよくない。一方、前記溝をエッチングによって形成する場合には、エッチング状態を全てのインク流路形成用溝について均一にすることが困難であり、また、工程が複雑で、製造コストの上昇を招くという不利もある。よって、こうしたいずれの加工手段によっても、均一なインク流路形状を有するインクジェットヘッドを定常的に作成することが困難であり、得られるインクジェットヘッドは印字特性にバラツキがあるものになる傾向がある。更には、上述したインク流路形成用の溝が形成された板と、インクを吐出するための圧力発生素子が設けられたインクジェットヘッド用基板とを接合する際に、前記溝と圧力発生素子の位置合わせすることが困難である。従って、上述した従来のインクジェットヘッドの製造方法は高品質のインクジェットヘッドを多量生産するには適さない。
【０００４】
こうした従来技術における問題を解決するため、米国特許明細書４，４５０，４５５号においては、前記圧力発生素子が形成されたインクジェットヘッド用基板上に感光性樹脂材料からなるドライフィルムを設け、このドライフィルムにフォトリソグラフィー法によってインク流路形成用の溝を形成して、該溝が形成されたインクジェットヘッド用基板にガラス板等の天板を接着剤等を用いて接合し、得られる接合体の端面を機械的に切断することで吐出口を形成する方法が提案されている。
【０００５】
この方法によれば、インク流路形成用の溝はフォトリソグラフィー法によって作成されるため精度よく作成することができ、また、前記溝が圧力発生素子が設けられたインクジェットヘッド用基板にすでに形成されていることから正確な位置合わせを必ずしも必要とせず、インクジェットヘッド用基板と天板との接合も容易に行うことができる。
【０００６】
しかしながら、この方法においても、（１）天板をインクジェットヘッド用基板に接合する際に上述した接着剤がインク流路にたれ込んで、得られる流路の形状が変形するおそれがある。（２）吐出口を形成するために上記接合体を切断する際に、インク流路に切断屑が入り込み、この場合、得られるインクジェットヘッドが目詰まりを起こすことがある。（３）上記接合体においてはインク流路となる部分が空洞となっているので、当該接合体を機械的に切断する際に、切断によって形成される吐出口の一部にカケが生じるおそれがあるなどの問題がある。
【０００７】
こうした問題を解決する方法として、米国特許明細書４，６５７，６３１号、米国特許明細書５，３３１，３４４号、米国特許明細書５，４５８，２５４号には、インク流路となる部分に溶解可能な樹脂層を設け、この溶解可能な樹脂層が設けられている状態で当該溶解可能な樹脂層上に当該樹脂層を被覆するインク流路壁を形成するための被覆樹脂層を設け、前記溶解可能な樹脂層を除去する方法が開示されている。このため、インク流路部分に接着剤の垂れ込みがなく、インク流路の形状を精度良く形成することができる。また、前記インク流路パターンが設けられたインクジェットヘッド用基板を切断する際にも、溶解可能な樹脂がインク流路となる部分に充填されているため、インク流路に切断屑が入り込むことや、切断によって形成される吐出口の一部にカケが生じるおそれを低減することができる。上述した溶解可能な樹脂としては、除去の容易性の観点よりポジ型のレジストが用いられている。このポジ型レジストは露光部と未露光部との溶解速度の差によってパターンを形成するものであり、いずれの製造方法においてもインク流路部分は露光された後に溶解除去される。
【０００８】
ところで、これらの方法では、インク流路パターン上に設けられるインク流路壁を形成するための被覆樹脂層の形成を、いわゆるソルベントコート法を用いて行うことが記載されている。このソルベントコート法とは被覆する所定の樹脂を溶媒中に溶解して塗布する方法であり、その代表的なものとしてスピンコート法があげられている。このスピンコート法は特に膜厚を均一に制御しやすいという利点を有する。インクジェットヘッドの中でも特に、圧力発生素子である電気熱変換体の上方に吐出口を有する、いわゆるサイドシュータータイプのインクジェットヘッドの製造方法においては、インク流路壁を形成するための被覆樹脂層に吐出口が形成されるため、インク流路壁の膜厚が、吐出特性に影響を及ぼす電気熱変換体と吐出口との距離を決定する要因となる。よって、サイドシュータータイプのインクジェットヘッドの製造方法におけるインク流路壁を形成するための被覆樹脂層の形成はスピンコート法により行うことが多い。上述したように、インク流路壁を形成する被覆樹脂層をソルベントコート法により形成する場合には、上述したインク流路パターンに、溶解可能な樹脂層として、ポジ型のレジストが設けられているため、流路壁を形成する被覆樹脂の溶媒を注意深く選択して使用することが要求される。即ち、ソルベントコート法に用いられる溶媒の溶解力が強過ぎると、この溶媒によって溶解可能なポジ型レジストの未露光部が一部溶解してしまうことがあり、その場合、得られるインク流路壁に形崩れが生じてしまうという問題がある。
【０００９】
ところで、上述のスピンコート法に代表されるソルベントコート法によりインクジェットヘッド用基板上に形成される膜の膜厚を均一化するためには、溶媒の蒸発速度、溶媒の粘度などを調整する必要がある。特に、インクジェットヘッド分野における当該膜は、通常半導体分野における膜厚よりもかなり厚く形成されるものであり、半導体分野の膜に比べ各種成膜条件をより厳密に管理しなければ膜厚を均一化することが難しい。そして、前述したインク流路パターンの膜厚が吐出特性に影響を及ぼすことからも、蒸発速度、粘度の調整はインクジェットヘッドの歩留りに非常に大きな影響を与える。特に、溶媒の蒸発速度に関しては、蒸発速度の遅い溶媒の方が膜厚の均一化を容易に達成することができる。しかしながら、そうした蒸発速度の遅い溶媒は一般に溶解力の強いものが多いため、従来のインクジェットヘッドの製造方法では、インク流路壁の形成の際に当該樹脂の塗布溶媒として溶解力の強い溶媒を用いると、インク流路壁の形崩れのおそれが生じ、歩留りの点で問題となり、必ずしも生産性の向上に結びつくものとはならない。
【００１０】
こうした問題を解決する方法として、特開平８−３２３９８５号公報では、インク流路となる部分に架橋可能な構造単位を含む電離放射線分解型の感光性樹脂層を形成し、当該樹脂層を被覆するインク流路壁を形成するための被覆樹脂層を設け、前記溶解可能な樹脂層を除去する方法が開示されている。この方法によれば、インク流路を形成するポジ型レジストが、流路壁を形成する被覆樹脂によって溶解されることが無いため、インク流路壁の型崩れの恐れがなくなる。ところで、近年のインクジェットプリンターの進化に伴い、インクジェットプリンターには高画質記録を可能とする微小な液滴を安定して吐出することが必要とされており、そのためより微細なインクジェットヘッドを製造しなければならない。ここで、特開平８−３２３９８５に記載されている方法を用いて、これまでより複雑な構造を有するインクジェットヘッドを作成すると、インク流路形成部材のパターニング時に、
（１）架橋した分子同士の分子間距離が短く、樹脂の剛直性が増すため、極めて複雑なパターン部を形成する際、ソルベントショックによるクラックが発生する場合がある、
（２）架橋点の自由度が限られているために、架橋密度があがらず、現像時に現像液によって樹脂が膨潤する場合があるため、急激な応力の差によってクラックが生じる場合がある、
（３）インク流路形成部材によっては、分子間架橋工程で１８０℃〜２００℃という高温で長時間焼成しなければならず、生産性の向上という点で問題がある、
等の課題があり、インク流路設計の幅が狭まるという点や、生産性の向上という面でも問題となる場合がある。
【００１１】
このように、従来技術においては、インクジェットヘッド用基板上にインク流路の形成に寄与する感光性樹脂層を設け、更に当該感光性樹脂層上にインク流路壁を形成するための被覆樹脂層を設けた後、インク流路部分の感光性樹脂層を溶解除去することによりインク流路を形成する工程を包含するインクジェットヘッドの製造方法において、高精度のインク流路を形成しつつ歩留りと生産性を更に向上させることが困難であるという課題があった。
【特許文献１】米国特許第４，４５０，４５５号明細書
【特許文献２】米国特許第４，６５７，６３１号明細書
【特許文献３】米国特許第５，３３１，３４４号明細書
【特許文献４】米国特許第５，４５８，２５４号明細書
【特許文献５】特開平８−３２３９８５号公報
【発明の開示】
【発明が解決しようとする課題】
【００１２】
本発明は上記の諸点に鑑み成されたものであって、インク流路を形成するための被覆樹脂層を塗布する際に溶解力の強い溶媒を用いてもインク流路部分の形崩れのおそれがなく、インク流路パターンの現像の際にソルベントショックによるクラックの発生がなく、更にインク流路パターン形成を低温短時間で形成可能なインクジェットヘッドの製造方法、該製造方法で製造されたインクジェットヘッドを提供するものである。
【課題を解決するための手段】
【００１３】
本発明にかかるポジ型の感光性樹脂組成物は、少なくとも、構造中に下記一般式（１）で示される構造単位を有するポリアクリレート樹脂と、縮合性の架橋剤、とを含むポジ型の感光性樹脂組成物である。
【００１４】
【化１】
2006011182.tif 000002
【００１５】
（式中、Xは水酸基、炭素数２〜４アルキロール基またはメチロールアミノ基を示す。R1及びR2はそれぞれ独立して水素原子、または炭素数1〜3のアルキル基を示す。R3は炭素数1〜3のアルキル基、炭素数1〜3のアルコキシル基、アリール基またはアルキル基の炭素数が１〜２のアラルキル基を示す。nは正の整数、mは0または正の整数である。）
本発明にかかるインクジェットヘッドの製造方法は、インクを吐出するための吐出口と、該吐出口に連通するインク流路と、インクを吐出するためのエネルギーを発生するエネルギー発生素子と、を備えるインクジェットヘッドの製造方法であって、
（１）エネルギー発生素子を備える基板を用意する工程と、
（２）該基板のエネルギー発生素子が設けられた面上に前記エネルギー発生素子を被覆するように、溶解除去可能な感光性樹脂層を形成する工程と、
（３）該感光性樹脂層をパターニングすることでインク流路パターンを形成する工程と、
（４）該インク流路パターン上にインク流路壁を形成するための被覆樹脂層を形成する工程と、
（５）エネルギー発生素子上に位置する被覆樹脂層にインク吐出口を形成する工程と、
（６）インク流路パターンを溶解除去して前記吐出口に連通するインク流路を形成する工程と、
を有し、
前記溶解除去可能な感光性樹脂層として、少なくとも、構造中に下記一般式（１）で示される構造単位を有するポリアクリレート樹脂と、下記一般式（２）で示される縮合性の架橋剤、とを含む、ポジ型の感光性樹脂組成物を用いることを特徴とするインクジェットヘッドの製造方法である。
【００１６】
【化２】
2006011182.tif 000003
【００１７】
（式中、Xは水酸基、炭素数２〜４アルキロール基またはメチロールアミノ基を示す。R1及びR2はそれぞれ独立して水素原子、または炭素数1〜3のアルキル基を示す。R3は炭素数1〜3のアルキル基、炭素数1〜3のアルコキシル基、アリール基またはアルキル基の炭素数が１〜２のアラルキル基を示す。nは正の整数、mは0または正の整数である。）
なお、上記式（１）におけるＲ１〜Ｒ３は各単位において独立して上記の意味を示す。
【００１８】
【化３】
2006011182.tif 000004
【００１９】
（式中、Ｒ１〜Ｒ６はそれぞれ独立して水素原子、メチロール基または炭素数１〜４のアルコキシ基が結合したアルコキシメチル基を示す。ただし、Ｒ１〜Ｒ６のうち少なくとも２つはメチロール基または炭素数１〜４のアルコキシ基が結合したアルコキシメチル基を示す。）
なお、上記式（２）におけるＲ１〜Ｒ６は各単位において独立して上記の意味を示す。
【００２０】
本発明にかかるインクジェットヘッドは上記のインクジェットヘッドの製造方法により製造されたことを特徴とするものである。
【発明の効果】
【００２１】
本発明のインクジェットヘッドの製造方法によれば、インク流路パターン形成時に溶解力の強い溶媒を用いた場合であっても、高品位のインクジェットヘッドを得ることができる。
【発明を実施するための最良の形態】
【００２２】
本発明に用いる、ポジ型の感光性樹脂組成物は、塗布後の加熱によって、架橋剤を介したポリアクリレート樹脂の分子間架橋反応が進行するため、膜状態での樹脂の分子量が増加し、耐溶剤性が向上する。さらに、架橋した樹脂膜はマスクを介して電離放射線を照射することにより、ポジ型の主鎖分解型分子崩壊反応が進行するため、パターニングが可能となる。また、パターニング後の樹脂層は、電離放射線の照射により主鎖分解型分子崩壊反応が進行し、低分子の化合物になるため、溶解除去が可能となる。
【００２３】
更に、ポジ型の感光性樹脂組成物は、芳香族スルフォニウム塩および芳香族ヨードニウム塩およびトリアジン化合物から選択された少なくとも１種の光酸発生剤を含有することができ、その場合には、電離放射線の照射による主鎖分解型分子崩壊反応と電離放射線の照射によって発生した酸による架橋部位の分解反応が同時に進行する。このため、より高感度なポジ型の感光性樹脂組成物として使用することができる。
【００２４】
つまり本発明では、インク流路となる箇所に、加熱によって架橋剤を介した分子間架橋反応が進行し、その後電離放射線の照射によりポジ型の分解反応が進行する感光性樹脂組成物を用いることで、インク流路パターンを形成後、電離放射線照射を行って前記インク流路パターンを分解させうるため、インク流路パターンの洗い出しを極めて容易に、短時間で行うことが出来る。前記手法によって形成されたインク流路パターンは、架橋剤を介した分子間架橋反応によって、耐溶剤性が大幅に向上しているため、インク流路パターン形成後に、インク流路壁を形成するための被覆樹脂をソルベントコート方によって塗布した場合でも、インク流路パターンの型崩れを起こすことがない。また、架橋反応が架橋剤を介した分子間架橋のために、低温短時間で架橋反応が進行するのに加え、架橋後の樹脂の靭性が分子間を直接架橋させた場合に比べて極めて大きく、ソルベントショックによるクラックが発生しにくい。さらに、この感光性樹脂の現像液としては、露光部を溶解可能でありかつ未露光部を溶解しづらく、さらには複雑な構造の微細パターンを形成した際にも、ソルベントショックによるクラックが発生しない現像液が必要となるが、本発明者は鋭意検討の結果、上記特性を満足する現像液として、水と任意の割合で混合可能な炭素数６以上のグリコールエーテル、含窒素塩基性有機溶剤、水を含有する現像液が特に好適に用いられることを見出した。グリコールエーテルとしては、エチレングリコールモノブチルエーテルおよび/またはジエチレングリコールモノブチルエーテル、含窒素塩基性有機溶剤としては、エタノールアミンおよび/またはモルホリンが好適に用いられ、例えば、X線リソグラフィーにおいてレジストとして用いられるPMMA（ポリメチルメタクリレート）用の現像液として、特開平３−１００８９号公報に開示されている組成の現像液を、本発明においても好適に用いることができる。
【００２５】
加えて、容易に樹脂の溶解除去が可能なことにより、より微細なオリフィスを形成する場合大きな利点となる。
【００２６】
一般式（１）で示される構造単位を有するポリアクリレート樹脂の好ましい具体例として、以下の単位を有する共重合体が挙げられるが、これらに限定されるものではない。また、該ポリアクリレート樹脂は、分子量が低いと成膜性が悪く、分子量が高いと感度が低下する傾向があることから、重量平均分子量（Ｍｗ）＝２００００〜２０００００程度とすることが好ましい。
【００２７】
【化４】
2006011182.tif 000005
【００２８】
（式中、m、nは正の整数を表す。）
一般式（２）で示される縮合性の架橋剤の具体例としては、以下のメラミン化合物および以下のメラミン化合物の部分縮合物があげられるが、これらに限定されるものではない。また、該メラミン化合物およびその部分縮合物は、添加量が少ないと架橋密度が不足して現像時に未露光部の膜減りが発生し、また添加量が多いと、架橋密度が上がりすぎて感度が低下する傾向があることから、添加量としてはポリアクリレート樹脂に対して、１０〜３０重量％添加することが好ましい。
【００２９】
【化５】
2006011182.tif 000006
【００３０】
更に、ポジ型の感光性樹脂組成物は、芳香族スルフォニウム塩および芳香族ヨードニウム塩およびトリアジン化合物から選択される少なくとも１種の光酸発生剤を含有することができる。光酸発生剤としては、例えば、芳香族スルフォニウム塩としては、みどり化学（株）より市販されているＴＰＳ−１０２、１０３、１０５、ＭＤＳ−１０３、１０５、２０５、３０５、ＤＴＳ−１０２、１０３、旭電化工業（株）より市販されているＳＰ−１７０、１７２等を、また芳香族ヨードニウム塩としては、みどり化学（株）より市販されているＤＰＩ−１０５、ＭＰＩ−１０３、１０５、ＢＢＩ−１０１、１０２、１０３、１０５等を、またトリアジン化合物としては、みどり化学（株）より市販されているＴＡＺ−１０１、１０２、１０３、１０４、１０５、１０６、１０７、１１０、１１１、１１３、１１４、１１８、１１９、１２０等を好適に用いることができる。また、添加量は、目標とする感度となるよう任意の添加量とすることができるが、特に、ポリアクリレート樹脂に対して、１〜７ｗｔ％の範囲で好適に用いることができる。  本発明によれば、インク流路パターン形成時には、インク流路パターン部分の樹脂は架橋剤を介した架橋反応により、耐溶剤性が大幅に向上しているため、溶解力の強い溶媒を用いて、インク流路壁を形成する被覆樹脂をソルベントコー方により塗布しても、インク流路の形崩れを起こす恐れがない。従って、インク流路パターンの厚みの均一化を容易に達成することができ、高精度のインク流路を有するインクジェットヘッドを提供することができる。また、インク流路壁を形成する被覆樹脂の塗布用溶媒の制約についても実質的になくなり、その結果、今まで使用できなかった被覆樹脂材料も使用可能となり、被覆樹脂材料及びインク流路壁を形成する被覆樹脂の塗布溶媒の選択肢が広がる。更に、微小の液滴を吐出可能な微細な構造を有するインクジェットヘッドを製造する際にも、該インク流路形成樹脂が架橋剤を介した分子間架橋によって靭性が増加している効果に加え、現像液の最適化によって、特に複雑な構造の微細パターンの現像においてもソルベントショックによるクラックの恐れが無く、結果としてインク流路の型崩れの無いインクジェットヘッドを製造することができる。
【００３１】
以下に図面を参照して、本発明を更に詳細に説明する。図１〜図８は、本発明によるインクジェットヘッドの構成およびその製造方法の一例を断面図を模式的に示して説明するためのものである。
【００３２】
まず本発明においては、例えば図１に示されるような、ガラス、セラミックス、プラスチックあるいは金属等からなる基板１が用いられる。このような基板１は、液流路構成部材の一部として機能し、また、後述のインク流路およびインク吐出口を形成する材料層の支持体として機能し得るものであれば、その形状、材質等に特に限定されることなく使用することができる。
【００３３】
上記基板１上には、電気熱変換素子あるいは圧電素子等のインク吐出圧力発生素子２が所望の個数配置される（図２）。このようなインク吐出圧力発生素子２によって、記録液滴を吐出させるための吐出エネルギーがインク液に与えられ、記録が行われる。例えば、上記インク吐出圧力発生素子２として電気熱変換素子が用いられる時には、この素子が近傍の記録液を加熱することにより、記録液に状態変化を生起させ吐出エネルギーを発生する。また、例えば、圧電素子が用いられる時は、この素子の機械的振動によって、吐出エネルギーが発生される。
【００３４】
なお、これらの吐出圧力発生素子２には、素子を動作させるための制御信号入力用電極（不図示）が接続されている。また、一般にはこれら吐出圧力発生素子２の耐用性の向上を目的として、保護層等（不図示）の各種機能層が設けられるが、もちろん本発明においてもこのような機能層を設けることは一向に差し支えない。
【００３５】
次いで、図３に示すように、上記インク吐出圧力発生素子２を含む基板１上に、溶解可能な樹脂にてインク流路パターン３を形成する。最も一般的な手段としては感光性材料にて形成する手段が挙げられる。該感光性材料は、形成したパターンが容易に溶解除去できる必要がある。本発明で用いられる、ポジ型の感光性樹脂組成物は、塗布後の加熱によって、架橋剤を介したポリアクリレート樹脂の分子間架橋反応が進行し、その後の工程に対する耐溶剤性が向上する一方で、架橋した樹脂膜はマスクを介した露光によるポジ反応によりパターニングが可能である。この時、該感光性樹脂組成物は架橋剤を介した分子間架橋を行っているために、分子同士を直接架橋させた場合に比べて、靭性が極めて大きく、現像時のソルベントショックによるクラックを抑制することができる。さらに、パターニング後の未露光部の樹脂層は、後の工程で電離放射線の照射を行うことで分子崩壊し、低分子の化合物になり溶解除去が可能となる。そのため本発明に於いては、インク流路となる箇所に、本発明によるポジ型の感光性樹脂組成物を用いることで、インク流路パターン形成後に電離放射線照射工程を経て、前記インク流路パターンを分解し、最後の工程での洗い出しを極めて容易に短時間で行うことが出来る。さらに、インク流路パターンが形成される時にはインク流路パターン部分の樹脂が熱架橋反応により不溶化されているため、溶解力の強い溶媒を用いてインク流路壁を形成する被覆樹脂層を形成してもインク流路の形崩れを起こすおそれがない。従って、インク流路パターンの厚みの均一化を容易に達成することができる。また、この熱架橋の工程は低温短時間で架橋可能なため、生産性の向上にもつながる。
【００３６】
尚、本発明においてインク流路パターンに用いるポジ型の感光性樹脂組成物は、ノズル構成部材を塗布する際に少なくともノズルに直結している上層にパターニングされていれば、例えば微小液滴が吐出可能な3次元流路を構成するためにインク流路パターンが２層で構成されていても問題ない。これは、インク流路の型崩れが問題となるのは主にノズルの付け根にあたる部分であり、この部分の型崩れを抑えることが出きれば、安定した吐出を得ることができるためである。ただし、この場合、下層のインク流路パターンを形成する樹脂としては、パターン形成後に電離放射線の照射によってポジ型の分子崩壊反応を生じるポジ型レジストを用い、後の工程で上層と同時に溶解除去することが望ましい。この場合、下層のインク流路パターンの形成用レジストは、上層のレジストとは異なる波長の光に対して感度を有するレジストが用いられ、特にポリメチルイソプロペニルケトン（PMIPK）が好適に用いられる。
【００３７】
以上の特性を満足するポジ型の感光性樹脂組成物としては、一般式（１）で示される構造単位を有するポリアクリレート樹脂と、一般式（２）で示されるメラミン化合物およびその縮合物の少なくとも１種を含む感光性樹脂組成物が挙げられる。また、該感光性樹脂組成物は、更に芳香族スルフォニウム塩および芳香族ヨードニウム塩およびトリアジン化合物から選択される少なくとも１種の光酸発生剤を含有しても良い。
【００３８】
【化６】
2006011182.tif 000007
【００３９】
（式中、Xは水酸基、炭素数２〜４アルキロール基またはメチロールアミノ基を示す。R1及びR2はそれぞれ独立して水素原子、または炭素数1〜3のアルキル基を示す。R3は炭素数1〜3のアルキル基、炭素数1〜3のアルコキシル基、アリール基またはアルキル基の炭素数が１〜２のアラルキル基を示す。nは正の整数、mは0または正の整数である。）
【００４０】
【化７】
2006011182.tif 000008
【００４１】
（式中、Ｒ１〜Ｒ６は水素原子、またはメチロール基または炭素数１〜４のアルコキシ基が結合したアルコキシメチル基を示し、互いに同一でも異なっていても良い。ただし、Ｒ１〜Ｒ６のうち少なくとも２つはメチロール基または炭素数１〜４のアルコキシ基が結合したアルコキシメチル基を示す。）
このように、流路パターン３を形成した基板１上に、図４に示すように、ノズル構成部材４を通常のスピンコート法、ロールコート法、スリットコート法等の方法で形成する。
ノズル構成部材４としては、後述するインク吐出口６をフォトリソグラフィーで容易にかつ精度よく形成できることから、感光性のものが好ましい。このような感光性ノズル構成部材には、構造材料としての高い機械的強度、下地との密着性、耐インク性と、同時にインク吐出口の微細なパターンをパターニングするための解像性が要求される。これらの特性を満足する材料としては、カチオン重合型のエポキシ樹脂組成物を好適に用いることができる。
【００４２】
本発明に用いられるエポキシ樹脂としては、例えばビスフェノールＡとエピクロルヒドリンとの反応物のうち分子量がおよそ９００以上のもの、含ブロモビスフェノールＡとエピクロルヒドリンとの反応物、フェノールノボラックあるいはｏ−クレゾールノボラックとエピクロルヒドリンとの反応物、特開昭６０−１６１９７３号明細書、特開昭６３−２２１１２１号明細書、特開昭６４−９２１６号明細書、特開平２−１４０２１９号明細書に記載のオキシシクロヘキサン骨格を有する多官能エポキシ樹脂等があげられるが、これら化合物に限定されるものではない。
【００４３】
また、上述のエポキシ化合物においては、好ましくはエポキシ当量が２０００以下、さらに好ましくはエポキシ当量が１０００以下の化合物が好適に用いられる。これは、エポキシ当量が２０００を越えると、硬化反応の際に架橋密度が低下し、密着性、耐インク性に問題が生じる場合があるからである。
【００４４】
また、カチオン重合型の樹脂組成物であるため、後述するインク吐出口６をフォトリソグラフィーによって、高い機械的強度、下地との密着性、耐インク性と、同時にインク吐出口の微細なパターンをパターニングするための解像性をも満足しながら容易にかつ精度よく形成できる。
【００４５】
上記樹脂を硬化させるための光カチオン重合開始剤としては、芳香族ヨードニウム塩、芳香族スルホニウム塩［Ｊ．ＰＯＬＹＭＥＲ  ＳＣＩ：Ｓｙｍｐｏｓｉｕｍ  No. ５６  ３８３−３９５（１９７６）参照］や旭電化工業株式会社より上市されているＳＰ−１５０、ＳＰ−１７０等が挙げられる。
【００４６】
また、上述の光カチオン重合開始剤は、還元剤を併用し加熱することによって、カチオン重合を促進（単独の光カチオン重合に比較して架橋密度が向上する。）させることができる。ただし、光カチオン重合開始剤と還元剤を併用する場合、常温では反応せず一定温度以上（好ましくは６０℃以上）で反応するいわゆるレドックス型の開始剤系になるように、還元剤を選択する必要がある。このような還元剤としては、銅化合物、特に反応性とエポキシ樹脂への溶解性を考慮して銅トリフラート（トリフルオロメタンスルフォン酸銅（II））が最適である。さらに上記組成物に対して必要に応じて添加剤など適宜添加することが可能である。例えば、樹脂の弾性率を下げる目的で可撓性付与剤を添加したり、あるいは下地基板との更なる密着力を得るためにシランカップリング剤を添加することなどが挙げられる。
【００４７】
次いで、ノズル構成部材４上に、感光性を有する撥インク剤層５を形成する（図５）。撥インク剤層５は、スピンコート法、ロールコート法、スリットコート法等の塗布方法により形成可能であるが、未硬化のノズル形成部材４上に形成されるため、両者が必要以上に相溶しないことが必要である。また、上述したように、ノズル構成部材４としてカチオン重合性組成物が用いられる場合には、感光性を有する撥インク剤層５にもカチオン重合可能な官能基を含有させておくことが好ましい。 ノズル構成部材４には、光重合開始剤を必須成分として含むが、撥インク剤層５には必ずしも光重合開始剤を含む必要はなく、ノズル材料硬化時に発生する重合開始剤で反応、硬化させても良い。
【００４８】
次いで、マスク（不図示）を介してパターン露光を行い、現像処理を施してインク吐出口６を形成する（図６）。パターン露光されたノズル構成部材４および撥インク剤層５を、適当な溶剤を用いて現像することにより、図６に示すように、インク吐出口６を形成することができる。
【００４９】
次いで、インク供給口７を形成する（図７）。インク供給口７の形成方法としては、エキシマレーザーを用いる方法、ドリルあるいはサンドブラストによる方法、エッチングによる方法等を適宜使用することができる。
【００５０】
次いで切断分離工程を経た後（不図示）、被処理基板に電離放射線を照射することにより、インク流路パターン３を可溶化し、インク流路パターン３を溶解除去する。必要に応じて加熱処理を施すことにより、ノズル構成部材４および撥インク剤層５を完全に硬化させる。さらに、インク供給のための部材（不図示）の接合、インク吐出圧力発生素子を駆動するための電気的接合（不図示）を行って、インクジェットヘッドを完成させる（図８）。
【実施例】
【００５１】
以下に実施例を示し、本発明を更に詳細に説明する。
【００５２】
実施例１
インクジェットヘッドの作成
本実施例では、前述の図１〜図８に示す手順にしたがって、インクジェットヘッドを作製し評価を行った。まず、インク吐出圧力発生素子２としての電気熱変換素子（材質ＨｆＢ2 からなるヒーター）と、インク流路およびノズル形勢部位にＳｉＮ＋Ｔａの積層膜（不図示）を有するであるシリコン基板１を準備した（図２）。次いで、被処理基板上に、ポジ型の感光性樹脂組成物層を形成し、流路パターン３を形成した（図３）。感光性樹脂組成物としては、以下のメタクリル酸とメタクリル酸メチルの共重合体（メタクリル酸：メタクリル酸メチル＝２０：８０（質量比）・化合物８）に架橋剤としてヘキサメトキシメチルメラミン（三和ケミカル製ニカラック  ＭＷ−１００Ｌ）をメタクリル酸に対して３mol%加えた樹脂を用いた。
【００５３】
【化８】
2006011182.tif 000009
【００５４】
重量平均分子量（Mw：ポリスチレン換算）＝１０００００
分散度（Ｍｗ／Ｍｎ）＝２．５
この樹脂粉末をシクロヘキサノンに約３０ｗｔ％の固形分濃度にて溶解し、レジスト液として使用した。該レジスト液を、スピンコート法にて塗布し、１００℃で３分プリベークした後、１５０℃のオーブンで３０分焼成した。この硬化により、架橋剤による熱架橋反応が進行した。尚、熱処理後のレジスト層の膜厚は１５μmであった。その後、２００〜２８０nmの波長のＵＶ光を用いて、５００００ｍＪ/ｍ２の露光量にて露光し、以下の組成の現像液にて現像し、イソプロピルアルコールにてリンス処理を行うことでインク流路パターン３を得た。
＜現像液＞
ジエチレングリコールモノブチルエーテル：６０vol%
エタノールアミン：５vol%
モルホリン：２０vol%
イオン交換水：１５vol%
次いで、被処理基板上に以下の組成からなる感光性樹脂組成物を用いてスピンコートを行い（平板上膜厚２０μm）、１００℃で２分間（ホットプレート）のベークを行い、ノズル構成部材４を形成した（図４）。
エポキシ樹脂：ＥＨＰＥ（ダイセル化学工業製）：１００重量部
添加剤：１、４ＨＦＡＢ（セントラル硝子製）：２０重量部
光カチオン重合開始剤：ＳＰ−１７０（旭電化工業製）：２重量部
シランカップリング剤：Ａ−１８７（日本ユニカー製）：５重量部
メチルイソブチルケトン：１００重量部
ジグライム：１００重量部
引き続き、被処理基板上に以下の組成からなる感光性樹脂組成物を用いて、スピンコートにより１μｍの膜厚となるように塗布し、８０℃で３分間（ホットプレート）のベークを行い、撥インク剤層５を形成した（図５）。
ＥＨＰＥ―３１５８（ダイセル化学工業製）：３５重量部
２、２―ビス（４―グリシジルオキシフェニル）ヘキサフロロプロパン：２５重量部
１、４―ビス（２―ヒドロキシヘキサフロロイソプロピル）ベンゼン：２５重量部
３―（２―パーフルオロヘキシル）エトキシー１、２―エポキシプロパン：１６重量部
Ａ−１８７（日本ユニカー製）：４重量部
ＳＰ―１７０（旭電化工業製）：２重量部
ジエチレングリコールモノエチルエーテル：１００重量部
次いで、ノズル構成部材４および撥インク剤層５のパターニングを行い、インク吐出口６を形成した（図６）。なお、本実施例ではφ１５μmの吐出口パターンを形成した。
【００５５】
次に、被処理基板の裏面にポリエーテルアミド樹脂組成物（日立化成製ＨＩＭＡＬ）を用いてエッチングマスクを形成し、例えば特開平５−１２４１９９号明細書に開示されている既知の手法により、シリコン基板の異方性エッチングを行って、インク供給口７を形成した（図７）。なお、この際エッチング液から撥インク剤層５を保護する目的で、保護膜（東京応化工業製ＯＢＣ）を撥インク剤層５上に塗布した。
次いで、保護膜として用いたOBCをキシレンを用いて溶解除去した後、２００〜２８０nmの波長の光を用いて、ノズル構成部材および撥インク剤層越しに５００００ｍＪ/ｃｍ２の露光量で全面露光を行い、流路パターン３を可溶化した。引き続き、乳酸メチル中に超音波を付与しつつ浸漬し、流路パターン３を溶解除去することによりインクジェットヘッドを作成した（図８）。
【００５６】
このようにして、作成したインクジェットヘッドの品質を確認するため、まず顕微鏡にてインク流路形状を観察した。尚、本実施例に用いられるインク流路パターンは全て無色透明であるため、インク流路の形状はインク流路パターンを通して観察することができる。その結果、インク流路の形状が崩れているものは見受けられなかった。さらに、記録装置に装着し、純水/グリセリン/ダイレクトブラック１５４（水溶性黒色染料）=６５/３０/５からなるインクを用いて印字を行ったところ、安定な印字が可能であった。
【００５７】
実施例２
図９〜１７に示す工程に従ってインクジェットヘッドを作製した。実施例１と同様にしてインク吐出圧力発生素２を含む基板上（図９）に第一のポジ型レジスト層８を形成した（図９）。尚、第一のポジ型レジストとしては、ポリメチルイソプロペニルケトン（東京応化製ODUR）を用いた。第一のポジ型レジスト液を、スピンコート法にて塗布し、１２０℃で3分間のベークを行った。尚、熱処理後のレジスト層の膜厚は１０μmであった。次いで、第二のポジ型レジスト層９を形成した（図１０）。尚、第二のポジ型レジストとしては、以下のメタクリル酸とメタクリル酸メチルの共重合体（メタクリル酸：メタクリル酸メチル＝２０：８０・化合物８）に架橋剤として
ヘキサメトキシメチルメラミン（三和ケミカル製  ニカラック  ＭＷ-１００Ｌ）
をメタクリル酸に対して３mol%加えた樹脂を用いた。
【００５８】
【化９】
2006011182.tif 000010
【００５９】
重量平均分子量（Mw：ポリスチレン換算）＝１０００００
分散度（Ｍｗ／Ｍｎ）＝２．５
この樹脂をシクロヘキサノンに３０wt％の固形分濃度にて溶解し、レジスト液として使用した。該レジスト液をスピンコート法にて塗布し、１２０℃で3分プリベークした後、窒素雰囲気中オーブンにて１４０℃30分間の熱処理を行った。尚、熱処理後のレジスト層の膜厚は１０μmであった。
【００６０】
引き続き、第二のポジ型レジスト層のパターニングを行った。露光装置としてウシオ電機製Deep-UV露光装置UX-３０００を用い、２７０nm以上の波長を遮断する光学フィルターを装着して、２００００mJ/cm2の露光量にてパターン露光し、以下の組成の現像液にて現像した後、イソプロピルアルコールにてリンス処理を行って、第二の流路パターン１０を形成した（図１１）。
【００６１】
＜現像液＞
ジエチレングリコールモノブチルエーテル：６０vol%
エタノールアミン：５vol%
モルホリン：２０vol%
イオン交換水：１５vol%
次いで、第一のポジ型レジスト層のパターニングを行った。上記と同一の露光装置を用い、２６０nm以下の波長の光を遮断する光学フィルターを装着して、５０００mJ/cm2の露光量にてパターン露光し、メチルイソブチルケトンにて現像、イソプロピルアルコールにてリンス処理を行って、第一の流路パターン１１を形成した（図１２）。
次いで、被処理基板上に、実施例１と同様な方法でノズル構成部材４（図１３）、撥インク剤層５（図１４）を形成し、パターン露光することでインク吐出口６を形成した（図１５）。尚、本実施例ではφ１０μmの吐出口パターンを形成した。
【００６２】
次に、実施例１と同様の方法で異方性エッチングによって、インク供給口７を形成した（図１６）。次いで、上記と同一の露光装置を用い、光学フィルターを装着せずに、ノズル構成部材および撥インク剤層越しに２００００mJ/cm2の露光量で全面露光を行い、流路パターン１０及び１１を可溶化した。引き続き、乳酸メチル中に超音波を付与しつつ浸漬し、流路パターン１０及び１１を溶解除去することによりインクジェットヘッドを作成した（図１７）。
【００６３】
実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００６４】
実施例３
実施例１と同様にして電気熱変換素子を形成した基板に対して、感光性樹脂組成物として、２−ヒドロキシエチルメタクリレートとメタクリル酸メチルの共重合体（２−ヒドロキシエチルメタクリレート：メタクリル酸メチル＝２０：８０・化合物９）に架橋剤としてペンタメトキシメチルメラミン（三和ケミカル製  ニカラック  ＭＸ−７５０ＬＭ）を２−ヒドロキシエチルメタクリレートに対して３mol%加えた樹脂を用いた。
【００６５】
【化１０】
2006011182.tif 000011
【００６６】
重量平均分子量（Mw：ポリスチレン換算）＝８００００
分散度（Ｍｗ／Ｍｎ）＝２．２
実施例１と同一の条件にてインク流路パターン層を塗布、パターニングし、最後にインク流路パターンを形成する樹脂を溶出し、インクジェットヘッドを作成した。実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００６７】
実施例４
実施例２と同様にして電気熱変換素子を形成した基板に対して、第二のポジ型レジストとして、２−ヒドロキシエチルメタクリレートとメタクリル酸メチルの共重合体（２−ヒドロキシエチルメタクリレート：メタクリル酸メチル＝２０：８０・化合物９）に架橋剤としてペンタメトキシメチルメラミン（三和ケミカル製  ニカラック  ＭＸ−７５０ＬＭ）を２−ヒドロキシエチルメタクリレートに対して３mol%加えた樹脂を用いた。
【００６８】
【化１１】
2006011182.tif 000012
【００６９】
重量平均分子量（Mw：ポリスチレン換算）＝８００００
分散度（Ｍｗ／Ｍｎ）＝２．２
実施例２と同一の条件にて第１及び第２流路パターン層をそれぞれ塗布、パターニングし、最後にこれらの流路パターンを形成する樹脂を溶出し、インクジェットヘッドを作成した。実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００７０】
実施例５
ポジ型の感光性樹脂組成物に、光酸発生剤としてSP-172（旭電化工業製）を樹脂に対して２重量部加え、パターニングの際の露光量を半分とし、ＰＥＢとしてホットプレートで１００℃−１８０秒の処理を行った以外は実施例１と同様にしてインクジェットヘッドを製造した。
【００７１】
実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００７２】
実施例６
第二のポジ型レジストに、光酸発生剤としてSP-172（旭電化工業製）を樹脂に対して２重量部加え、パターニングの際の露光量を半分とし、ＰＥＢとしてホットプレートで１００℃−１８０秒の処理を行った以外は実施例２と同様にしてインクジェットヘッドを製造した。実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００７３】
実施例７
ポジ型の感光性樹脂組成物に、光酸発生剤としてSP-172（旭電化工業製）を樹脂に対して２重量部加え、パターニングの際の露光量を半分とし、ＰＥＢとしてホットプレートで１００℃−１８０秒の処理を行った以外は実施例３と同様にしてインクジェットヘッドを製造した。実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００７４】
実施例８
第二のポジ型レジストに、光酸発生剤としてSP-172（旭電化工業製）を樹脂に対して２重量部加え、パターニングの際の露光量を半分とし、ＰＥＢとしてホットプレートで１００℃−１８０秒の処理を行った以外は実施例４と同様にしてインクジェットヘッドを製造した。実施例１と同様に、顕微鏡にてインク流路形状を観察した。その結果、インク流路の形状が崩れているものは見受けられなかった。さらに、実施例１と同様に印字を行ったこところ、安定な印字が可能であった。
【００７５】
比較例１
実施例１と同様にして電気熱変換素子を形成した基板に対して、感光性樹脂組成物として、メタクリル酸とメタクリル酸メチルの共重合体を用いた。
【００７６】
【化１２】
2006011182.tif 000013
【００７７】
重量平均分子量（Mw：ポリスチレン換算）＝１０００００
分散度（Ｍｗ／Ｍｎ）＝２．５
この樹脂をシクロヘキサノンに３０wt％の固形分濃度にて溶解し、レジスト液として使用した。該レジスト液をスピンコート法にて塗布し、１２０℃で3分プリベークした後、窒素雰囲気中オーブンにて１４０℃３０分間の熱処理を行った。尚、熱処理後のレジスト層の膜厚は１５μmであった。その後、２００〜２８０nmの波長のＵＶ光を用いて、５０００００ｍＪ/ｍ２の露光量にて露光し、以下の組成の現像液にて現像したが、架橋反応が進行せず、未露光部も現像液に対して溶解し、目的のインク流路パターンを形成することが出来なかった。
【００７８】
＜現像液＞
ジエチレングリコールモノブチルエーテル：６０vol%
エタノールアミン：５vol%
モルホリン：２０vol%
イオン交換水：１５vol%
【図面の簡単な説明】
【００７９】
【図１】基板の断面図である。
【図２】インク吐出圧力発生素子を形成した基板の断面図である。
【図３】流路パターンを形成した基板の断面図である。
【図４】ノズル構成部材を形成した基板の断面図である。
【図５】撥インク剤層を形成した基板の断面図である。
【図６】インク吐出口を形成した基板の断面図である。
【図７】インク供給口を形成した基板の断面図である。
【図８】完成したインクジェットヘッドの断面図である。
【図９】第一のポジ型レジスト層を形成した基板の断面図である。
【図１０】第二のポジ型レジスト層を形成した基板の断面図である。
【図１１】第二の流路パターンを形成した基板の断面図である。
【図１２】第一の流路パターンを形成した基板の断面図である。
【図１３】ノズル構成部材を形成した基板の断面図である。
【図１４】撥インク剤層を形成した基板の断面図である。
【図１５】インク吐出口を形成した基板の断面図である。
【図１６】インク供給口を形成した基板の断面図である。
【図１７】完成したインクジェットヘッドの断面図である。
【符号の説明】
【００８０】
１    基板
２    インク吐出圧力発生素子
３    流路パターン
４    ノズル構成部材
５    撥インク剤層
６    インク吐出口
７    インク供給口
８    第一のポジ型レジスト層
９    第二のポジ型レジスト層
１０  第二の流路パターン
１１  第一の流路パターン
【図１】
2006011182.tif 000019
【図２】
2006011182.tif 000020
【図３】
2006011182.tif 000021
【図４】
2006011182.tif 000022
【図５】
2006011182.tif 000023
【図６】
2006011182.tif 000024
【図７】
2006011182.tif 000025
【図８】
2006011182.tif 000026
【図９】
2006011182.tif 000027
【図１０】
2006011182.tif 000028
【図１１】
2006011182.tif 000029
【図１２】
2006011182.tif 000030
【図１３】
2006011182.tif 000031
【図１４】
2006011182.tif 000032
【図１５】
2006011182.tif 000033
【図１６】
2006011182.tif 000034
【図１７】
2006011182.tif 000035